(57)【特許請求の範囲】
【請求項１】
建築物の床下構造体同士の当接部に形成される隙間部を覆うために用いられる、防蟻剤、体質顔料、及びラテックス含有水性エマルジョンを含有する３万ｍＰａ・Ｓ以上１０万ｍＰａ・Ｓ以下の粘度を有し、塗工乾燥被膜の伸び率が２００％以上であることを特徴とするシロアリ侵入防止ペースト。
【請求項２】
建築物の床下構造体同士の当接部に形成される隙間を埋めるために、請求項１に記載のシロアリ侵入防止ペーストを塗布することを特徴とするシロアリ侵入防止方法。
【請求項３】
シロアリ侵入防止ペーストの塗布に先立って、建築物の床下構造体に形成される防蟻シートとの当接部に、防蟻剤含有２液硬化型弾性ポリウレタン接着剤を塗布するものである請求項２に記載の方法。
【発明の詳細な説明】
【０００１】
【発明の属する技術分野】
本発明は、建築物の床下構造体の当接部に用いられるシロアリ侵入防止剤に関するものである。本発明のシロアリ侵入防止剤を用いれば、一戸建住宅等の基礎工事において、基礎コンクリート（布基礎や束等の独立基礎の側面）と土間コンクリート、或いは基礎コンクリートや土間コンクリートを貫通している配管との当接部等に弾性状の柔軟な防蟻被膜が形成される為、たとえ、該コンクリートの収縮により隙間ができたとしても、上記被膜により当該隙間部が覆われる為、シロアリの侵入を遮断することができる点で極めて有用である。
【０００２】
【従来の技術】
従来、シロアリによる建築物の食害防止を目的として、床下地盤面に防蟻用薬剤を散布したり、建築時に土間コンクリートと基礎コンクリートの間に金属製の所謂蟻返しを設置したりする等の方法がおこなわれていた。ところが、前者の防蟻用薬剤を散布する方法では、薬剤が地下に染込んで地下水を汚染したり、床下に侵入した冠水等により薬剤が外部に流出する等の環境汚染が問題となると共に、長期間にわたって薬剤による防蟻効果を持続させることは困難であるという欠点がある。一方、後者の蟻返しの方法では、シロアリが該蟻返しを迂回して建築物の木製部材に侵入してくるのを有効に防止できないという問題がある。
【０００３】
【発明が解決しようとする課題】
本発明は上記事情に着目してなされたものであり、その目的は、環境汚染等の問題もなく、長期間に亘ってシロアリの侵入を確実に防止することができる新規なシロアリ侵入防止剤、及びシロアリ侵入防止方法を提供することにある。
【０００４】
【課題を解決するための手段】
上記課題を解決し得た本発明のシロアリ侵入防止剤は、建築物の床下構造体の当接部に、防蟻剤及びラテックス含有水性エマルジョンを用いるところに要旨を有するものである。
【０００５】
また、上記課題を解決し得た本発明のシロアリ侵入防止方法とは、建築物の床下構造体の当接部に防蟻剤及びラテックス含有水性エマルジョンを塗布し、該当接部へのシロアリ侵入を防止するところに要旨を有するものである。ここで、上記防蟻剤及びラテックス含有水性エマルジョンの塗布に先立って、建築物の床下構造体の当接部に、防蟻剤含有２液硬化型弾性ポリウレタン接着剤を塗布することは好ましい態様である。
【０００６】
【発明の実施の形態及び実施例】
本発明者らは、建築物の床下構造体の当接部、具体的には布基礎の側面または束（独立基礎）と土間コンクリートとの当接部や、仕上げ配管と土間コンクリートとの当接部等に生じる隙間［主に土間コンクリートの乾燥により収縮亀裂（クラック）が発生して生じる隙間］等からシロアリが侵入するのを有効に防止することのできる方法について鋭意検討してきた。その結果、本発明者らは、上記当接部に、コンクリートとの接着性が良く、しかもコンクリートの収縮に追従する伸び弾性を有し、且つ、破断しない程度の膜厚を有する弾性ゴム被膜を形成すれば所期の目的が達成されることを突き止め、当該被膜を形成し得る材料について更に検討を重ねた。そして、防蟻剤及び水にラテックスが分散したラテックス含有水性エマルジョンを塗布すれば、塗工乾燥後に所望のゴム弾性被膜が形成されることを見出し、本発明を完成した。即ち、本発明のシロアリ侵入防止剤は、コンクリートとの接着性に優れ、コンクリートの収縮に追従し得る良好な伸び弾性を有し、破断しない程度の被膜膜厚を形成し得、しかも取扱いが容易で塗着における施工性にも優れたものであり、基礎コンクリートと土間コンクリートの当接部等に侵入するシロアリを極めて有効に防止できるという特徴を有するものである。
【０００７】
以下、本発明に用いられる防蟻剤及びラテックス含有水性エマルジョンについて説明する。
【０００８】
このうちラテックス含有水性エマルジョンとは、水にラテックスが分散したペースト状のものであり、水及びラテックスを必須成分として含有する。ここで、本発明に用いられる主剤のラテックスは天然ゴムラテックス、合成ラテックス（スチレンブタジエン系、アクリルニトリルブタジエン系、アクリル酸エステルスチレン系、クロロプレン系、ポリ塩化ビニリデン系、ポリ酢酸ビニル系等のラテックス）の種類を問わず、要するに、建築物の床下構造体の当接部に所望のゴム弾性被膜を形成し得るものであれば特に限定されない。代表的には、スチレン−ブタジエン共重合体ラテックス、アクリルニトリルブタジエン共重合体ラテックス、アクリル酸エステルスチレン共重合体ラテックス等が挙げられる。
【０００９】
尚、これらラテックスは単独で使用しても良いし、２種以上を併用しても構わない。例えば好ましい組合わせ例として、アクリル・スチレン共重合体樹脂とスチレン・ブタジエン系ゴムの併用が挙げられるが、これらを２０：８０〜６０：４０の重量比率で併用することが推奨される。２０：８０未満では、ゴム性が高くなり過ぎてしまい、一方６０：４０を超えると所望のゴム性が得られなくなり、塗工乾燥被膜の伸びが少なくなる。
【００１０】
また上記ラテックスのうちアクリル・スチレン共重合体樹脂におけるアクリルとスチレンの混合比率は、使用するアクリル樹脂の種類等によっても変化し得、所望の伸び特性等が得られる様適宜調整すべきである。ただし、アクリルとスチレンの重量比率が７０：３０を超えると塗工乾燥被膜が硬質となる為、当該比率を上限とすることが推奨される。一方、スチレン・ブタジエン系ゴムの混合比率は、使用する樹脂の種類等によっても変化し得るが、スチレンの重量比率が４５％を超えると所望のゴム弾性が得られなくなることから、その上限を、スチレンとブタジエンの重量比率＝４５：５５に制御することが推奨される。
【００１１】
また、上記ラテックスは水に分散した水性エマルジョンの形態で存在することが必要である。これにより、本発明のシロアリ侵入防止剤を、建築物の床下構造体の当接部に塗布する際、コンクリートとのなじみが良いものとなり、しかも水分を蒸発乾固した後に形成される乾燥被膜は、柔軟なゴム弾性被膜となり、コンクリートとの接着性が高まり、シロアリの侵入を有効に防止できるのである。
【００１２】
また、本発明のシロアリ侵入防止剤には、防蟻の目的で防蟻剤も含有する。但し、コンクリートは強アルカリ性であるから、リン系防蟻剤では所望の薬効が得られない。従って、コンクリートに塗布したときでも所望の防蟻効果が得られる防蟻薬剤、例えばピレスロイド様薬剤（シラフルオフェン、エトフェンプロックス等）、ピレスロイド系薬剤（ペルメトリン、アレスリン、トラロメスリン、ビフェントリン等）、カーバメイト系薬剤（プロボクスル、フェノブカルブ、セビン等）、トリアジン系薬剤（トリプロピルイソシアヌレート等）、クロルニコチル系薬剤（イミダクロプリド等）等の使用が推奨される。
【００１３】
また、エマルジョンのチクソトロピー性及び耐水性能の向上の目的で体質顔料（水酸化アルミニウム、ケイ酸カルシウム、マイカ粉、ホワイトカーボン等）も添加することができる。
【００１４】
更に本発明のシロアリ侵入防止剤には、粘度付与の目的で、有機系増粘剤（カゼイン、ポリアクリル酸ナトリウム、セルロース系誘導体、ポリビニルアルコール、アルギン酸ナトリウム、グアーガム等），無機系増粘剤（ベントナイト、微粉シリカ粉等）を添加することができる。なかでも、温度による粘性変化が少なく、しかも長時間放置しても粘性が低下しない等といった特性を有する安定な増粘剤の使用が推奨され、かかる観点から、セルロース系誘導体の使用が推奨される。
【００１５】
その他、本発明の作用を損なわない範囲で、通常用いられる添加剤を添加することもできる。具体的には例えば顔料［無機顔料（水酸化アルミニウム、酸化チタン・カーボン等の着色顔料等）、有機顔料（フタロシアニンブルー等）］、顔料分散剤（トリポリリン酸ナトリウム等）、充填剤（炭酸カルシウム、クレー、水酸化アルミニウム、タルク、シリカ、珪藻土等）、分散剤（ポリアクリル酸ナトリウム、ヘキサメタリン酸ナトリウム等）、老化防止剤（アルデヒド・ケトン・アミン反応生成物およびその誘導体等）、防腐・防黴剤［環状窒素硫黄系化合物（ＢＩＴ：1,2-Benzisotyiazolin-3-one）、イソチアゾリン系化合物等］、タッキファイヤー（石油系炭化水素樹脂、天然ロジン、水添ロジンエステル等）等を添加することができる。
【００１６】
これらの混合比率は、水分：３０〜７０重量％（より好ましくは４０〜６０重量％）、ラテックス（固型分として）：２０〜７０重量％（より好ましくは３５〜６０重量％）、増粘剤：０．２〜２．５重量％（より好ましくは０．３〜２重量％）、防蟻剤:０．０３〜３重量％（より好ましくは０．０５〜１重量％）、体質顔料：１０〜３０重量％（より好ましくは１２〜２０重量％）、他の添加剤：夫々１重量％以下に制御することが好ましい。なかでも水分、ラテックス、増粘剤の混合比率は、塗工時における構造体（コンクリート等）とのなじみ性、塗工後乾燥被膜と構造体との接着性向上という観点から特に重要である。水分が３０重量％未満では、水性エマルジョンの硬度が高くなり、塗布が困難である。一方、水分が７０重量％を超えると塗工乾燥被膜の膜厚が薄くなり、被膜強度が弱くなる。
【００１７】
以下、本発明に用いられる防蟻剤及びラテックス含有水性エマルジョンの好適な組成例を示す。勿論、下記組成は代表例を示したに過ぎず、これに限定する趣旨ではないことは言うまでもない。
0004295895.tif 000002
【００１８】
尚、本発明者らは上記エマルジョンの優れた流下性を、市販のアクリル系シーリング材と比較検討すべく、ＪＩＳＡ  ５７５８（建築用シーリング材）の品質試験スランプ試験を実施した。
【００１９】
その結果、本発明例を用いると、３５℃×２０分間で２００ｍｍ垂れたが、その後、表面乾燥しても流下は見られなかった。実際のところ、本発明の水溶性エマルジョンでは、上記スランプ試験による垂れ（流下）長さは３５℃×２０分間で、１００〜４００ｍｍの範囲を満足することが分かった。垂れ長さが１００ｍｍ以下ではコンクリートの破れ目に入らず、一方、４００ｍｍを超えると流動状になり、コンクリートに所定の膜厚被膜を形成させることが困難である。
【００２０】
これに対し、市販のアクリル系シーリング材を用いると、３５℃×６時間で垂れ（流下）は認められず、１時間後表面は乾燥していた。
【００２１】
この様な組成からなる水溶性エマルジョンは、代表的には、基礎コンクリートと土間コンクリート等を施設・養生後、継目部分に塗布されるが、当該水性エマルジョンの物性としては、塗工した際、流出することがなく且つ継目部分に少量入り込むことのできる適度なチクソトロピー性を有する粘度を備えていることが好ましく、具体的には、５千〜２０万ｍＰａ・ｓ（より好ましくは３万ｍＰａ・ｓ以上〜１０万ｍＰａ・ｓ以下）の粘度を有していることが好ましい。また、塗工乾燥被膜の針入度（ＪＩＳ  Ｋ  ２２０７）は２０以上（より好ましくは３０以上）、伸び率は１００％以上（より好ましくは２００％以上）であることが好ましい。
【００２２】
以下、本発明のシロアリ侵入防止剤による有用性について、当該シロアリ侵入防止剤を、垂直の基礎コンクリートと平面の土間コンクリートとの継目部分の上角に塗工した態様を一例として挙げ、説明する。
【００２３】
まず、コンクリートが乾燥状態で本発明のシロアリ侵入防止剤を塗工し、その後、継目部分にヒビ割れが発生したケースを想定してみる。この場合であっても、本発明のシロアリ侵入防止剤を用いているので、塗工時、コンクリートとのなじみが良く、しかも水分蒸発乾固後に形成される乾燥被膜はコンクリートとの接着性も良いので、たとえ、上記継目部分にヒビ割れが生じたとしても、当該乾燥被膜にはヒビ割れや破綻は発生せず、シロアリの侵入を有効に防止することができる。これに対し、本発明のシロアリ侵入防止剤を用いないときは所望の乾燥被膜（ゴム弾性様被膜）が形成されない為、コンクリートのヒビ割れに追随して被膜が破綻する他、ヒビ割れに追随できずに被膜が剥離する恐れもある。一方、本発明の如く水性エマルジョンではなく液体を用いた場合には、塗工部に塗布しても当該液体が流れ出して薄膜被膜しか形成されず、コンクリートの乾燥によるヒビ割れに追随して当該被膜が破綻することがある。また、溶剤タイプを用いたときには塗工時におけるコンクリートとのなじみは良好であるが、引火性や臭気・毒性等の問題を抱えている。
【００２４】
次に、コンクリートが乾燥して既に継目部分にヒビ割れが生じた状態で本発明のシロアリ侵入防止剤を塗布したケースを想定してみる。この場合でも本発明のシロアリ侵入防止剤を用いていれば、シロアリの侵入を有効に防止することができる。即ち、例えばヒビ割れの幅が広いときには、その隙間に本発明のシロアリ侵入防止剤が容易に流入することができるし、一方、ヒビ割れの幅が狭いときには表面に厚膜の乾燥被膜が形成されるので、いずれにしてもシロアリの侵入を有効に阻止できるのである。これに対し、本発明の如く水性エマルジョンではなく液体を用いたときには、ヒビ割れの幅が狭いと隙間部に空気層ができて流入しなくなり、表層にのみ薄い乾燥被膜が形成される為、破綻し易い。一方、溶剤タイプの場合には、ヒビ割れの幅に無関係に流入するが、薄い被膜しか形成されない為、耐久性に劣る。
【００２５】
この様に本発明のシロアリ侵入防止剤を用いることにより優れたシロアリ侵入防止効果が得られるが、上記作用の更なる向上を目指して、上記エマルジョンの塗布に先立って、建築物の床下構造体に形成される防蟻シートとの当接部に２液硬化型弾性ポリウレタン接着剤を塗布することは本発明の好ましい態様である。
【００２６】
上記２液硬化型ポリウレタン接着剤は強力な弾性接着剤として知られており、以下の利点を有する。
▲１▼２液混合時のコンパウンドは低粘度で濡れ性が良く、継目部分の隙間に少量入り込む適度なチクソトロピー性を有する為、基礎コンクリート等の様な垂直部に塗布しても流れ落ち難いというメリットがある他、硬化後のコンクリート密着性に優れる為、シロアリの侵入阻止に好適である。
▲２▼上記接着剤塗布後の、防蟻シート／防湿シートと基礎コンクリートとの接着力は２ｋｇ／ｉｎｃｈ以上と大きく、基礎コンクリートから剥がれ難い。
▲３▼速乾性であるから、基礎コンクリートと防蟻シートの仕上げ部とを接着施工後、まもなく土間コンクリートを打設できる利点を有し、工期の短縮が図れる。▲４▼硬化後は柔軟性を有する為、外部からの応力（振動など）による亀裂やヒビ割れが生じることもないので、防蟻効果を持続できる。
▲５▼安全性・環境面にも優れ、しかも作業性も良好である。
【００２７】
次に、本発明に用いられる防蟻剤含有２液硬化型ポリウレタン接着剤の組成について説明する。上記接着剤は、前述した防蟻剤、主剤及び硬化剤を含有し、このうち主剤には、硬化剤との反応成分、所定の硬度を得る為の可塑剤、チクソトロピー付与剤、硬化促進剤等を含む。
【００２８】
ここで、上記反応成分としては、ポリエーテルポリオール、ポリエステル、アクリルポリオール、ひまし油誘導体、トール油誘導体、その他含水酸基化合物等が挙げられる。また、上記可塑剤としては、プロセスオイル、フタル酸エステル、リン酸エステル、脂肪族塩基酸エステル等が挙げられる。更にチクソトロピー付与剤としては表面処理炭酸カルシウム、超微粒子状無水シリカ等；上記硬化促進剤としてはアミン系硬化促進剤、金属系硬化促進剤等が例示される。
【００２９】
また、上記２液硬化型ポリウレタンに用いられる硬化剤としては、トリレンジイソシアネート（ＴＤＩ）、ジフェニルメタンジイソシアネート（ＭＤＩ）、ヘキサメチレンジイソシアネート（ＨＭＤＩ）等が挙げられ、耐候性が要求される場合にはこれらの水添品を使用することができる。
【００３０】
上記２液硬化型ポリウレタンを用い、所望の作用を有効に発揮させる為には、初期粘度が５〜１０万ｍＰａ・ｓ、ＴＩ値（チキソトロピインデックス）が３〜５、針入度（ＪＩＳ  Ｋ  ２２０７）が３０以上、伸び率が２００％以上になる様に制御することが好ましく、その為には、上記反応成分を１０〜７０重量％、可塑剤を１０〜６０重量％、チクソトロピー付与剤を１〜６０重量％、硬化促進剤を１〜１０重量％夫々配合することが推奨される。
【００３１】
以下、本発明に用いられる防蟻剤含有２液硬化型ポリウレタン接着剤の好適な例を示す。勿論、下記組成は代表例を挙げたにすぎず、これに限定する趣旨ではないことは言うまでもない。
【００３２】
（１）主剤の構成
0004295895.tif 000003
（２）硬化剤
硬化剤は、下記物性を有するＴＤＩとＰＰＧのプレポリマーを用いた。
ＮＣＯ／ＯＨ＝１．３
分子量：約３，０００
ＮＣＯ＝３％
（３）調整方法
ＰＰＧ、プロセスオイル、表面処理炭酸カルシウム、オクチル酸金属塩を充分混練した後、硬化剤のプレポリマーを配合し、更に均一になるまで混合した。
【００３３】
また、本発明に用いられる防蟻シートは防蟻目的で用いられる防蟻シートであれば特に限定されず、防湿を兼ねた防蟻・防湿シート等の使用も推奨される。
【００３４】
次に、本発明のシロアリ侵入防止剤（以下、「防蟻ペースト」と略記する場合がある）、更に必要に応じて２液硬化型弾性ポリウレタン接着剤（以下、「弾性接着剤」と略記する場合がある）を用い、建築物の床下地盤面に対する防蟻施工に適用する代表例について説明する。
【００３５】
まず、防蟻シートの端部を布基礎の側面に立上げる。次いで土間コンクリートを打設するが、この土間コンクリートが乾燥した状態で、布基礎或いは束（独立基礎）や立上げ配管の側面と土間コンクリートとの表面に跨ってその当接部に本発明の防蟻ペーストを塗着するこことが推奨される。勿論、コンクリートが生乾きの状態（ある程度表面が硬化し、作業に支障にない半乾燥状態）で、その当接部に防蟻ペーストを塗布しても構わない。
【００３６】
更に図１〜２を用いながら本発明のシロアリ侵入防止方法について詳述する。尚、下記方法は本発明法の一例に過ぎず、これに限定する趣旨ではないことは言うまでもない。
【００３７】
▲１▼まず、図１に示す通り、コンクリート布基礎１の際（基礎の内側辺部）に弾性接着剤２を塗布し、防蟻・防湿シート３を立上げ基礎際に敷設すると共に、防蟻・防湿シート３と布基礎１を上記弾性接着剤２で隙間なく接着する。これにより上記シート３と布基礎１との間には、シロアリが侵入し得る隙間ができなくなる。次に、基礎際を例えば釘等の固定部材で固定した後、別の防蟻・防湿シート３‘を全面に敷き、上記シート３、３’の継目にはジョイントテープ４等で連続貼りする等の処理をしておく。
【００３８】
次に、図２に示す通り、土間コンクリートを打設し、固化した後、布基礎１と土間コンクリートとの間に防蟻ペースト５を塗布する。図中６は基礎際パイプである。これにより、所望の弾性被膜が形成される為、土間コンクリート乾燥時の収縮にも追随させることが可能となる。尚、更に基礎際配管回りに防蟻ペースト５を塗布しておくことは、シロアリ侵入防止効果が一層高められるので極めて有用である。
【００３９】
また、立上がり配管部については、配管部に合わせて防蟻・防湿シート３に切込みを入れ、配管に通す。尚、防蟻・防湿シート３を配管に差込む前に立上がり配管際部周囲に弾性接着剤２を塗布しておくと、シロアリ侵入防止効果が一層高められる。次いで、土間コンクリートを打設し、固化した後、配管周囲に防蟻ペースト５を塗布すると上記効果が更に向上する。
【００４０】
尚、犬走部（外側部）についても布基礎際部と同様に弾性接着剤２を塗布し、防蟻・防湿シート３を立上げ基礎際に敷設すると良い。その際、防蟻・防湿シート３と布基礎１とは弾性接着剤２で隙間なく接着しておくことが推奨される。これにより防蟻・防湿シート３と布基礎１が強固に接着して隙間ができなくなる為、所望の効果が高度に発揮される結果、その後、基礎際立上がり部分に防蟻薬液を注入するといった手間も不要になる。
【００４１】
【発明の効果】
本発明は以上の様に構成されているので、環境汚染等の問題もなく、薬剤を使用しなくとも長期間に亘ってシロアリの侵入を確実に防止することができる新規なシロアリ侵入防止剤、及びシロアリ侵入防止方法を提供することができた。
【図面の簡単な説明】
【図１】本発明に係る施工方法の実施工程の一態様を示す概略説明図である。
【図２】本発明に係る防蟻施工方法の実施工程の一態様を示す概略説明図である。
【符号の説明】
１  コンクリート布基礎
２  弾性接着剤
３、３’  防蟻・防湿シート
４  ジョイントテープ
５  防蟻ペースト（シロアリ侵入防止剤）
６  基礎際パイプ
【図１】
0004295895.tif 000004
【図２】
0004295895.tif 000005